СПОСОБ ИЗГОТОВЛЕНИЯ МЕМБРАННОГО ЭЛЕКТРОННОГО УЗЛА И АРМИРОВАННОЙ ЭЛЕКТРОЛИТИЧЕСКОЙ МЕМБРАНЫ В ТОПЛИВНОМ ЭЛЕМЕНТЕ С ПОЛИМЕРНЫМ ЭЛЕКТРОЛИТОМ, И МЕМБРАННЫЙ ЭЛЕКТРОДНЫЙ УЗЕЛ И АРМИРОВАННАЯ ЭЛЕКТРОЛИТИЧЕСКАЯ МЕМБРАНА, ПОЛУЧАЕМЫЕ С ПОМОЩЬЮ ДАННОГО СПОСОБА ИЗГОТОВЛЕНИЯ

1. Способ изготовления мембранного электродного узла в топливном элементе с полимерным электролитом, содержащий, по меньшей мере:
первый этап, на котором наносят частицы электролита и частицы электродного катализатора или их смесь на пористую армированную мембрану, образуя слоистое тело; и
второй этап, на котором нагревают данное слоистое тело, так что частицы электролита плавятся, пропитывают пористую армированную мембрану расплавленным электролитом, образуя армированную электролитическую мембрану, без активного приложения внешнего давления и соединяют в одно целое армированную электролитическую мембрану и электродный каталитический слой, включая частицы электродного катализатора друг с другом с помощью расплавленного электролита.
2. Способ изготовления мембранного электродного узла в топливном элементе с полимерным электролитом по п.1, при котором первый этап дополнительно содержит этап, на котором помещают электролитическую тонкую мембрану между пористой армированной мембраной и частицами электролита, и данная электролитическая тонкая мембрана также плавится под действием нагрева, так что пористая армированная мембрана пропитывается расплавленным электролитом без активного приложения внешнего давления.
3. Способ изготовления мембранного электродного узла в топливном элементе с полимерным электролитом по п.1 или 2, при котором, по меньшей мере, второй этап выполняют при пониженном давлении в герметичном пространстве, внутри которого давление может быть уменьшено.
4. Способ изготовления мембранного электродного узла в топливном элементе с полимерным электролитом по п.3, при котором электролит представляет собой электролит фтористого типа, и дополнительно включает третий этап, на котором придают электролитическому полимеру ионообменные свойства.
5. Способ изготовления армированной электролитической мембраны в топливном элементе с полимерным электролитом, при этом данный способ включает, по меньшей мере:
первый этап, на котором наносят тонкий электролит или электролит в виде частиц на пористую армированную мембрану, образуя слоистое тело; и
второй этап, на котором нагревают данное слоистое тело, так что тонкий электролит или электролит в виде частиц плавится, и пропитывают пористую армированную мембрану расплавленным электролитом без активного приложения внешнего давления.
6. Способ изготовления армированной электролитической мембраны в топливном элементе с полимерным электролитом по п.5, при котором, по меньшей мере, второй этап выполняют при пониженном давлении в герметичном пространстве, внутри которого давление может быть уменьшено.
7. Способ изготовления армированной электролитической мембраны в топливном элементе с полимерным электролитом по п.5 или 6, при котором нагрев слоистого тела осуществляют между нагревающими пластинами.
8. Способ изготовления армированной электролитической мембраны в топливном элементе с полимерным электролитом по п.7, при котором дополнительно включают этап, на котором размещают теплопереносящие листы и/или защитные листы между нагревающими пластинами и слоистым телом.
9. Способ изготовления армированной электролитической мембраны в топливном элементе с полимерным электролитом по п.8, при котором электролит представляет собой электролит фтористого типа, и дополнительно включают третий этап, на котором придают электролитическому полимеру ионообменные свойства.
10. Мембранный электродный узел в топливном элементе с полимерным электролитом, при этом данный мембранный электродный узел получен с помощью способа изготовления по любому из пп.1-4.
11. Армированная электролитическая мембрана в топливном элементе с полимерным электролитом, при этом данная армированная электролитическая мембрана получена с помощью способа изготовления по любому из пп.5-9.